(57)【特許請求の範囲】
【請求項１】
ポリオール成分とポリイソシアネート成分とを含む２液硬化型接着剤であって、
前記ポリオール成分が、ポリエーテルウレタンポリオール（Ａ）と、数平均分子量が５００〜３，０００のポリエステルポリオール（Ｂ）と、を含み、
前記ポリエステルポリオール（Ｂ）の含有量が、前記ポリエーテルウレタンポリオール（Ａ）１００質量部に対して１．０〜４．０質量部である、２液硬化型接着剤。
【請求項２】
前記ポリエステルポリオール（Ｂ）の酸価が、１０〜３０ｍｇＫＯＨ／ｇである、請求項１に記載の２液硬化型接着剤。
【請求項３】
前記ポリエーテルウレタンポリオール（Ａ）の重量平均分子量が、１５，０００〜４５，０００である、請求項１又は２に記載の２液硬化型接着剤。
【請求項４】
前記ポリイソシアネート成分が、芳香族ジイソシアネートとポリエーテルポリオールとの反応生成物であるポリエーテルウレタンポリイソシアネートを含む、請求項１〜３いずれか１項に記載の２液硬化型接着剤。
【請求項５】
第一の基材と第二の基材との間に、請求項１〜４いずれか１項に記載の２液硬化型接着剤からなる層を有する積層体。
【請求項６】
請求項５に記載の積層体を用いた包装体。
【発明の詳細な説明】
【技術分野】
【０００１】
本発明は、２液硬化型接着剤組成物、並びに該接着剤を用いた積層体及び包装材に関し、より詳細には、食品、医療品、化粧品等の包装用材料として有用な接着剤、並びに該接着剤を用いた積層体及び包装材に関する。
【背景技術】
【０００２】
食品、医療品、化粧品等の内容物を包装する軟包装材料としては、各種プラスチックフィルム同士や、プラスチックフィルムと金属蒸着フィルム若しくは金属箔とを、接着剤層を介して貼り合わせた積層体が利用されている。該接着剤層を形成するための接着剤としては、水酸基／イソシアネート系の２液硬化型ウレタン接着剤が広く用いられているが、近年、コストダウンの観点から表面処理度の低いフィルムの利用が増加しており、接着剤のプラスチックフィルム、金属蒸着フィルム若しくは金属箔への更なる接着力向上が求められている。
接着力に優れる接着剤として、例えば特許文献１には、ポリオール成分として数平均分子量が５００〜３，０００のポリエステルポリオールを５〜３０質量％含む２種類の特定ポリエステルポリオールを用いた接着剤が、接着力と引き裂き性とに優れることが記載されている。しかしながら、特許文献１の接着剤は、希釈溶媒との親和性が高く溶剤離脱性が悪いポリエステルポリオールがメイン樹脂であることから、２００ｍ／分といった高速塗工においては、外観不良や残留溶剤といった問題が生じる。
一方、数平均分子量が５００〜３，０００のポリエステルポリオール５〜３０質量％とポリエーテルウレタンポリオールとを組み合わせた接着剤は、ポリエーテルウレタンポリオール自体の塗工性は優れるものの、骨格の異なる樹脂を組み合わせているため相溶性が低下し、高速塗工において塗工ムラが発生するという問題が生じる。
よって、従来の方法では、接着力と、高速塗工時の塗工ムラ及び残留溶剤とを両立する接着剤を得ることはできなかった。
【先行技術文献】
【特許文献】
【０００３】
【特許文献１】特開２０１８−１７２４９２号公報
【発明の概要】
【発明が解決しようとする課題】
【０００４】
よって本発明の課題は、接着力に優れ且つ高速塗工においても塗工ムラが発生せず残留溶剤の少ない２液硬化型接着剤、並びに、該接着剤を用いた、接着力に優れ且つ外観良好な積層体及び包装体を提供することにある。
【課題を解決するための手段】
【０００５】
本発明者は鋭意研究を重ねた結果、所定範囲量の特定ポリエステルポリオールをポリエーテルウレタンポリオールと組み合わせることで、前記課題を解決することを見出し、本発明に至った。
【０００６】
本発明は、ポリオール成分とポリイソシアネート成分とを含む２液硬化型接着剤であって、前記ポリオール成分が、ポリエーテルウレタンポリオール（Ａ）と、数平均分子量が５００〜３，０００のポリエステルポリオール（Ｂ）と、を含み、前記ポリエステルポリオール（Ｂ）の含有量が、前記ポリエーテルウレタンポリオール（Ａ）１００質量部に対して１．０〜４．０質量部である、２液硬化型接着剤に関する。
【０００７】
本発明は、前記ポリエステルポリオール（Ｂ）の酸価が、１０〜３０ｍｇＫＯＨ／ｇである、上記２液硬化型接着剤に関する。
【０００８】
本発明は、前記ポリエーテルウレタンポリオール（Ａ）の重量平均分子量が、１５，０００〜４５，０００である、上記２液硬化型接着剤に関する。
【０００９】
本発明は、前記ポリイソシアネート成分が、芳香族ジイソシアネートとポリエーテルポリオールとの反応生成物であるポリエーテルウレタンポリイソシアネートを含む、上記２液硬化型接着剤に関する。
【００１０】
本発明は、第一の基材と第二の基材との間に、上記２液硬化型接着剤からなる層を有する積層体に関する。
【００１１】
本発明は、上記積層体を用いた包装体に関する。
【発明の効果】
【００１２】
本発明により、接着力に優れ且つ高速塗工においても塗工ムラが発生せず残留溶剤の少ない２液硬化型接着剤、並びに、該接着剤を用いた、接着力に優れ且つ外観良好な積層体及び包装体を提供することができる。
【発明を実施するための形態】
【００１３】
≪２液硬化型接着剤≫
本発明の２液硬化型接着剤は、イソシアネート基と水酸基との化学反応によって硬化する接着剤であり、ポリエーテルウレタンポリオール（Ａ）と数平均分子量が５００〜３，０００のポリエステルポリオール（Ｂ）とを含むポリオール成分と、ポリイソシアネート成分とを含み、ポリエステルポリオール（Ｂ）の含有量が、前記ポリエーテルウレタンポリオール（Ａ）１００質量部に対して１．０〜４．０質量部であることを特徴とする。
数平均分子量が５００〜３，０００のポリエステルポリオール（Ｂ）を所定範囲量含むことで、ポリエーテルウレタンポリオール（Ａ）との相溶性を低下させることなく、高速塗工を行った場合においても、塗工ムラを抑制し残留溶剤が少なく、さらに接着力に優れる接着剤を得ることができる。
以下、本発明について詳細に説明する。
【００１４】
＜ポリオール成分＞
本発明におけるポリオール成分は、ポリエーテルウレタンポリオール（Ａ）及び、ポリエーテルウレタンポリオール（Ａ）１００質量部に対して１．０〜４．０質量部の数平均分子量が５００〜３，０００のポリエステルポリオール（Ｂ）を含む。ポリエステルポリオール（Ｂ）の含有量は、より好ましくは、ポリエーテルウレタンポリオール（Ａ）１００質量部に対して２．０〜４．０質量部である。２．０〜４．０質量部の範囲であると、より接着強度に優れるため好ましい。
【００１５】
［ポリエーテルウレタンポリオール（Ａ）］
ポリエーテルウレタンポリオールとして好ましくは、ポリエーテルポリオールとポリイソシアネートとを水酸基過剰の条件下に反応させた反応生成物である、水酸基とウレタン結合とを有する化合物である。これらのポリエーテルウレタンポリオールは、１種を単独で用いてもよく、２種以上を組み合わせて用いてもよい。
【００１６】
上記ポリエーテルポリオールは、水酸基とエーテル結合とを分子内に各々２つ以上有する化合物であればよい。
ポリエーテルポリオールとしては、例えば、ポリエチレングリコール、ポリトリメチレングリコール、ポリプロピレングリコール、ポリテトラメチレングリコール、ポリブチレングリコールのようなポリアルキレングリコール；ポリエチレングリコール／ポリプロピレングリコールブロック共重合体；プロピレンオキサイド・エチレンオキサイドランダムポリエーテル；が挙げられる。
また、水、エチレングリコール、プロピレングリコール、トリメチロールプロパン、グリセリン、ソルビトール、シュークローズ等の低分子量ポリオール開始剤に、エチレンオキサイド、プロピレンオキサイド、ブチレンオキサイド、テトラヒドロフラン等のオキシラン化合物を付加重合した付加重合体をポリエーテルポリオールとして用いてもよい。
該付加重合体としては、例えば、プロピレングリコールプロピレンオキサイド付加体、グリセリンプロピレンオキサイド付加体、ソルビトール系プロピレンオキサイド付加体、シュークローズ系プロピレンオキサイド付加体が挙げられる。
【００１７】
ポリエーテルポリオールの数平均分子量は、好ましくは１００以上５，０００以下であり、より好ましくは３００以上２，５００以下である。これらのポリエーテルポリオールは、１種を単独で用いてもよく、２種以上を組み合わせて用いてもよい。
【００１８】
上記ポリイソシアネートは、イソシアネート基を２つ以上有する化合物であればよい。
ポリイソシアネートとしては、例えば、芳香族ポリイソシアネート、芳香脂肪族ポリイソシアネート、脂肪族ポリイソシアネート、又は脂環族ポリイソシアネートが挙げられ、これらが変性された変性体であってもよい。
これらのポリイソシアネートは１種を単独で用いてもよく、２種以上を組み合わせて用いてもよい。
【００１９】
芳香族ポリイソシアネートとしては、例えば、ジフェニルメタンジイソシアネート、カルボジイミド変性ジフェニルメタンジイソシアネート、フェニレンジイソシアネート、トリレンジイソシアネート、ナフタレンジイソシアネートのような芳香族ジイソシアネート；ポリメチレンポリフェニルポリイソシアネートのような芳香族ポリイソシアネート；が挙げられる。
芳香脂肪族ポリイソシアネートとしては、例えば、１，３−又は１，４−キシリレンジイソシアネート若しくはその混合物、ω，ω′−ジイソシアネート−１，４−ジエチルベンゼン、１，３−又は１，４−ビス（１−イソシアネート−１−メチルエチル）ベンゼン若しくはその混合物等の芳香脂肪族ジイソシアネート；が挙げられる。
脂肪族ポリイソシアネートとしては、例えば、トリメチレンジイソシアネート、テトラメチレンジイソシアネート、ヘキサメチレンジイソシアネート、１，２−プロピレンジイソシアネート、１，２−ブチレンジイソシアネート、２，３−ブチレンジイソシアネート、１，３−ブチレンジイソシアネート、２，４，４−又は２，２，４−トリメチルヘキサメチレンジイソシアネート、２，６−ジイソシアネートメチルカプロエート、リジンジイソシアネート、ダイマー酸ジイソシアネートのような脂肪族ジイソシアネート；が挙げられる。
脂環族ポリイソシアネートとしては、例えば、１，４−シクロヘキサンジイソシアネート、１，３−シクロヘキサンジイソシアネート、イソホロンジイソシアネート、４，４′−メチレンビス（シクロヘキシルイソシアネート）、メチル２，４−シクロヘキサンジイソシアネート、メチル２，６−シクロヘキサンジイソシアネート、１，４−ビス（イソシアネートメチル）シクロヘキサン、１，３−ビス（イソシアネートメチル）シクロヘキサン、ノルボルネンジイソシアネート等の脂環式ジイソシアネート；が挙げられる。
【００２０】
ポリイソシアネートの変性体としては、例えば、アロファネート型変性体、イソシアヌレート型変性体、ビウレット型変性体、アダクト型変性体が挙げられる。
【００２１】
ポリエーテルウレタンポリオール（Ａ）として好ましくは、数平均分子量１００〜５，０００の２官能若しくは３官能のポリアルキレングリコールと、芳香族ジイソシアネートとの反応生成物である。
またポリエーテルウレタンポリオール（Ａ）の重量平均分子量は、好ましくは１５，０００〜４５，０００である。
【００２２】
本発明におけるポリエーテルウレタンポリオール（Ａ）は、変性されていてもよく、ポリエーテルウレタンポリオールに酸無水物を反応させてカルボキシル基を導入したものであってもよい。
上記酸無水物としては、例えば、無水ピロメリット酸、無水メリト酸、無水トリメリット酸、トリメリット酸エステル無水物が挙げられる。トリメリット酸エステル無水物としては、例えば、炭素数２〜３０のアルキレングリコール又はアルカントリオールを無水トリメリット酸でエステル化反応させてなるエステル化合物が挙げられ、具体的には、エチレングリコールビスアンヒドロトリメリテート、プロピレングリコールビスアンヒドロトリメリテート等が挙げられる。
【００２３】
［数平均分子量が５００〜３，０００のポリエステルポリオール（Ｂ）］
ポリエステルポリオール（Ｂ）は、数平均分子量が５００〜３，０００であれば公知のポリエステルポリオールから選択することができ、１種を単独で用いてもよく、２種以上を組み合わせて用いてもよい。
【００２４】
ポリエステルポリオール（Ｂ）としては、例えば、カルボキシル基成分と水酸基成分とを反応させて得られるポリエステルポリオール；ポリカプロラクトン、ポリバレロラクトン、ポリ（β−メチル−γ−バレロラクトン）等のラクトン類を開環重合して得られるポリエステルポリオール；が挙げられる。
上記カルボキシル基成分としては、例えば、テレフタル酸、イソフタル酸、ナフタレンジカルボン酸、無水フタル酸、アジピン酸、アゼライン酸、セバシン酸、コハク酸、グルタル酸、無水テトラヒドロフタル酸、無水ヘキサヒドロフタル酸、無水マレイン酸、無水イタコン酸等の二塩基酸若しくはそれらのジアルキルエステル又はそれらの混合物が挙げられ、上記水酸基成分としては、例えば、エチレングリコール、プロピレングリコール、ジエチレングリコール、ジプロピレングリコール、トリエチレングリコール、ブチレングリコール、ネオペンチルグリコール、ジネオペンチルグリコール、トリメチロールプロパン、グリセリン、１，６−ヘキサンジオール、１，４−ブタンジオール、１，４−シクロヘキサンジメタノール、３−メチル−１，５−ペンタンジオール、３，３′−ジメチロールヘプタン、１，９−ノナンジオール、ポリオキシエチレングリコール、ポリオキシプロピレングリコール、ポリテトラメチレンエーテルグリコール、ポリエーテルポリオール、ポリカーボネートポリオール、ポリオレフィンポリオール、アクリルポリオール、ポリウレタンポリオール等のジオール類若しくはそれらの混合物が挙げられる。
これらのカルボキシル基成分及び水酸基成分は、各々１種を単独で用いてもよく、２種以上を組み合わせて用いてもよい。
【００２５】
ポリエステルポリオール（Ｂ）は、ジイソシアネートを反応させたポリエステルウレタンポリオールであってもよいし、酸無水物を反応させてカルボキシル基を導入したものであってもよい。
ジイソシアネートとしては、例えば、２，４−トリレンジイソシアネート、２，６−トリレンジイソシアネート、キシリレンジイソシアネート、ジフェニルメタンジイソシアネート、イソホロンジイソシアネート、１，５−ナフタレンジイソシアネート、ヘキサメチレンジイソシアネート、水添化ジフェニルメタンジイソシアネートが挙げられる。
酸無水物としては、例えば、無水ピロメリット酸、無水メリト酸、無水トリメリット酸、トリメリット酸エステル無水物が挙げられる。
トリメリット酸エステル無水物としては、例えば、炭素数２〜３０のアルキレングリコール又はアルカントリオールを無水トリメリット酸でエステル化反応させてなるエステル化合物が挙げられ、具体的には、エチレングリコールビスアンヒドロトリメリテート、プロピレングリコールビスアンヒドロトリメリテート等が挙げられる。
【００２６】
ポリエステルポリオール（Ｂ）の数平均分子量は、５００〜３，０００であることが重要であり、好ましくは、１０００〜２，５００である。数平均分子量が５００未満であると十分な接着力が得られず、３，０００を超えるとポリエーテルウレタンポリオールとの相溶性が低下し、塗工ムラの原因となる。
なお、本明細書における数平均分子量及び重量平均分子量は、昭和電工社製ＧＰＣ（ゲルパーミエーションクロマトグラフィー）を用い、溶媒としてテトロヒドロフランを用いて、標準ポリスチレン換算した値である。
ポリエステルポリオール（Ｂ）が、包装材に要求される各種物性を満たすために、複数のポリエステルポリオールを含む場合、ポリエステルポリオール（Ｂ）の数平均分子量は、各々のポリエステルポリオールの数平均分子量とその質量比率から求めることができる。
【００２７】
ポリエステルポリオール（Ｂ）の酸価は、好ましくは１０〜５０ｍｇＫＯＨ／ｇであり、より好ましくは１０〜４０ｍｇＫＯＨ／ｇであり、さらに好ましくは２０〜３０ｍｇＫＯＨ／ｇである。酸価が１０ｍｇＫＯＨ／ｇ以上であると接着力がより向上し、５０ｍｇＫＯＨ／ｇ以下であると、ポットライフに優れるため好ましい。
ポリエステルポリオール（Ｂ）が複数のポリエステルポリオールを含む場合、ポリエステルポリオール（Ｂ）の酸価は、各々のポリエステルポリオールの酸価とその質量比率から求めることができる。
【００２８】
ポリエステルポリオール（Ｂ）として好ましくは、カルボキシル基成分と水酸基成分とを反応させて得られるポリエステルポリオールの水酸基の一部に、酸無水物を反応させてなる酸無水物変性体であり、該水酸基成分は、全水酸基成分１００モル中、１，４−ブタンジオールを３０〜７０モル％含むことが好ましい。このようなポリエステルポリオールを用いることによって、接着力に優れ且つ高速塗工においても塗工ムラが発生せず残留溶剤の少ない接着剤組成物を得ることができる。
【００２９】
［その他ポリオール］
本発明におけるポリオール成分は、本発明の効果を損なわない範囲で、ポリエーテルウレタンポリオール（Ａ）及びポリエステルポリオール（Ｂ）以外のポリオールを含有することができる。
含んでもよいその他ポリオールとしては、例えば、数平均分子量が５００未満のポリエステルポリオール若しくはポリエステルウレタンポリオール、数平均分子量が３，０００を超えるポリエステルポリオール若しくはポリエステルウレタンポリオール、ポリカーボネートポリオール、ポリカプロラクトンポリオール、ポリエーテルポリオール、ポリオレフィンポリオール、アクリルポリオール、シリコーンポリオール、ヒマシ油系ポリオール、フッ素系ポリオールが挙げられ、ポリオール中の水酸基の一部が酸変性された酸変性物であってもよい。
これらのその他ポリオールは、１種を単独で用いてもよく、２種以上を組み合わせて用いてもよい。
【００３０】
＜ポリイソシアネート成分＞
本発明におけるポリイソシアネート成分は、イソシアネート基を２つ以上有する化合物であればよく、公知のポリイソシアネートから選択することができる。ポリイソシアネート成分としては、例えば、芳香族ポリイソシアネート、芳香脂肪族ポリイソシアネート、脂肪族ポリイソシアネート、脂環族ポリイソシアネート、又はこれらの変性体が挙げられる。これらのポリイソシアネートは１種を単独で用いてもよく、２種以上を組み合わせて用いてもよい。
芳香族ポリイソシアネート、芳香脂肪族ポリイソシアネート、脂肪族ポリイソシアネート、脂環族ポリイソシアネート、及びこれらの変性体は、ポリエーテルウレタンポリオール（Ａ）の項におけるポリイソシアネートの説明を援用することができる。
【００３１】
本発明におけるポリイソシアネート成分として好ましくは、ポリイソシアネートの変性体として、上述のポリイソシアネート成分とポリオールとをイソシアネート基過剰の条件下に反応させた、イソシアネート基とウレタン結合とを有する反応生成物を含むものである。
上記ポリイソシアネートの変性体を形成するポリオールとしては、特に制限されず、公知のポリオールから選択することができ、例えば、ポリエステルポリオール、ポリエステルウレタンポリオール、ポリカーボネートポリオール、ポリカプロラクトンポリオール、ポリエーテルポリオール、ポリエーテルウレタンポリオール、ポリオレフィンポリオール、アクリルポリオール、シリコーンポリオール、ヒマシ油系ポリオール、フッ素系ポリオールが挙げられる。
【００３２】
ラミネート強度の観点から、ポリイソシアネート成分としてより好ましくは、上述のポリイソシアネート成分とポリエーテルポリオールとの反応生成物であり、さらに好ましくは、芳香族ジイソシアネートとポリエーテルポリオールとの反応生成物であるポリエーテルウレタンポリイソシアネートである。
上記芳香族ジイソシアネート及びポリエーテルポリオールは、ポリエーテルウレタンポリオール（Ａ）におけるポリイソシアネート及びポリエーテルポリオールの説明を援用することができる。
【００３３】
ポリイソシアネート成分の重量平均分子量は、好ましくは５，０００〜３０，０００である。
【００３４】
＜溶剤＞
本発明の接着剤は、溶剤型又は無溶剤型の接着剤として使用することができ、必要に応じて溶剤を含有してもよい。なお本明細書における「溶剤」とは、ポリオール成分やポリイソシアネート成分を溶解可能な溶解性の高い有機溶剤を指す。
上記溶解性の高い有機溶剤としては、例えば、トルエン、キシレン、塩化メチレン、テトラヒドロフラン、メタノール、エタノール、イソプロピルアルコール、酢酸メチル、酢酸エチル、酢酸ｎ−ブチル、アセトン、メチルエチルケトン、シクロヘキサノン、トルオール、キシロール、ｎ−ヘキサン、シクロヘキサンが挙げられる。
有機溶剤としてより好ましくは、ポリイソシアネート成分に対して不活性なものであり、例えば、酢酸エチル等のエステル系；メチルエチルケトン等のケトン系；トルエン、キシレン等の芳香族炭化水素系；が挙げられる。
【００３５】
本発明の接着剤の粘度は、常温〜１５０℃において好ましくは１００〜１０，０００ｍＰａ・ｓ、より好ましくは１００〜５，０００ｍＰａ・ｓであり、さらに好ましくは常温〜１００℃において１００〜１０，０００ｍＰａ・ｓ、より好ましくは１００〜５，０００ｍＰａ・ｓである。常温〜１００℃において１００〜５，０００ｍＰａ・ｓである場合は、無溶剤型の接着剤として用いることができる。
接着剤の粘度が上記範囲より高い場合は、上記有機溶剤で希釈してもよい。有機溶剤の含有量は所要される粘度によるが、一般的に、樹脂に対して１５〜６０質量％の範囲で含有することが望ましい。
【００３６】
本発明の接着剤は、ポリオール成分及びポリイソシアネート成分を配合して得られる２液硬化型のウレタン系接着剤であって、ポリイソシアネート成分の配合量は、ポリオール成分を基準として好ましくは５０〜２５０質量％の範囲であり、より好ましくは５０〜２００質量％の範囲であり、さらに好ましくは５０〜１００質量％の範囲である。
【００３７】
また、ポリオール成分とポリイソシアネート成分との配合割合は、前記イソシアネート成分が含有する全イソシアネート基と、前記ポリオール成分が含有する全水酸基との当量比［ＮＣＯ／ＯＨ］が１．１〜５．０の範囲であることが好ましく、より好ましくは１．３〜２．５の範囲である。
【００３８】
本発明の接着剤は、ポリオール成分及びポリイソシアネート成分を配合した直後の酸価は、好ましくは５ｍｇＫＯＨ／ｇ以下であり、より好ましくは１ｍｇＫＯＨ／ｇ以下である。
【００３９】
［その他成分］
本発明の接着剤は、接着剤又は包装材料に要求される各種物性を満たすために、ポリオール成分及びポリイソシアネート成分以外のその他成分を含有してもよい。これらのその他成分は、ポリオール成分又はポリイソシアネート成分のいずれに配合してもよいし、ポリオール成分とポリイソシアネート成分とを配合する際に添加してもよい。これらのその他成分は、１種を単独で用いてもよく、２種以上を組み合わせて用いてもよい。
【００４０】
（シランカップリング剤）
本発明の接着剤は、耐熱水性を高めるため、さらにシランカップリング剤を含有することができる。シランカップリング剤としては、例えば、ビニルトリメトキシシラン、ビニルトリエトキシシランのようなビニル基を有するトリアルコキシシラン；３−アミノプロピルトリエトキシシラン、Ｎ−（２−アミノエチル）３−アミノプロピルトリメトキシシランのようなアミノ基を有するトリアルコキシシラン；３−グリシドキシプロピルトリメトキシシラン、２−（３，４−エポキシシクロヘキシル）エチルトリメトキシシラン、３−グリシドキシプロピルトリエトキシシランのようなグリシジル基を有するトリアルコキシシラン；が挙げられる。シランカップリング剤の添加量は、接着剤の固形分を基準として、好ましくは０．１〜５質量％であり、より好ましくは０．５〜３質量％である。
【００４１】
（リンの酸素酸又はその誘導体）
本発明の接着剤は、耐酸性を高めるため、さらにリンの酸素酸又はその誘導体を含有することができる。リンの酸素酸又はその誘導体の内、リンの酸素酸としては、遊離の酸素酸を少なくとも１個有しているものであればよく、例えば、次亜リン酸、亜リン酸、オルトリン酸、次リン酸のようなリン酸類；メタリン酸、ピロリン酸、トリポリリン酸、ポリリン酸、ウルトラリン酸のような縮合リン酸類；が挙げられる。また、リンの酸素酸の誘導体としては、例えば、上記のリンの酸素酸を遊離の酸素酸を少なくとも１個残した状態でアルコール類と部分的にエステル化されたものが挙げられる。これらのアルコールとしては、メタノール、エタノール、エチレングリコール、グリセリンのような脂肪族アルコール；フェノール、キシレノール、ハイドロキノン、カテコール、フロログリシノールのような芳香族アルコール；が挙げられる。リンの酸素酸又はその誘導体の添加量は、接着剤の固形分を基準として、好ましくは０．０１〜１０質量％であり、より好ましくは０．０５〜５質量％であり、さらに好ましくは０．１〜１質量％である。
【００４２】
（レベリング剤又は消泡剤）
本発明の接着剤は、積層体の外観を向上させるため、さらにレベリング剤又は消泡剤を含有することができる。レベリング剤としては、例えば、ポリエーテル変性ポリジメチルシロキサン、ポリエステル変性ポリジメチルシロキサン、アラルキル変性ポリメチルアルキルシロキサン、ポリエステル変性水酸基含有ポリジメチルシロキサン、ポリエーテルエステル変性水酸基含有ポリジメチルシロキサン、アクリル系共重合物、メタクリル系共重合物、ポリエーテル変性ポリメチルアルキルシロキサン、アクリル酸アルキルエステル共重合物、メタクリル酸アルキルエステル共重合物、レシチンが挙げられる。
消泡剤としては、例えば、シリコーン樹脂、シリコーン溶液、アルキルビニルエーテルとアクリル酸アルキルエステルとメタクリル酸アルキルエステルとの共重合物が挙げられる。
【００４３】
（反応促進剤）
本発明の接着剤は、ウレタン化反応を促進するため、さらに反応促進剤を含有することができる。反応促進剤としては、例えば、ジブチルチンジアセテート、ジブチルチンジラウレート、ジオクチルチンジラウレート、ジブチルチンジマレートのような金属系触媒；１，８−ジアザ−ビシクロ（５，４，０）ウンデセン−７、１，５−ジアザビシクロ（４，３，０）ノネン−５、６−ジブチルアミノ−１，８−ジアザビシクロ（５，４，０）ウンデセン−７のような３級アミン；トリエタノールアミンのような反応性３級アミン；が挙げられる。
【００４４】
本発明の接着剤は、本発明の効果を損なわない範囲で、各種の添加剤を含有してもよい。添加剤としては、例えば、シリカ、アルミナ、マイカ、タルク、アルミニウムフレーク、ガラスフレーク等の無機充填剤、層状無機化合物、安定剤（酸化防止剤、熱安定剤、紫外線吸収剤、加水分解防止剤等）、防錆剤、増粘剤、可塑剤、帯電防止剤、滑剤、ブロッキング防止剤、着色剤、フィラー、結晶核剤、硬化反応を調整するための触媒が挙げられる。
【００４５】
本発明の接着剤は、被接着物同士の貼り合わせた後、２０℃〜６０℃の温度条件下にて硬化させることにより接着剤の硬化反応が進行し硬化物となる。接着剤の用途は、特定されるべきものではないが、複数のフィルム等の基材をラミネートして積層体とする際の接着剤として有用である。
【００４６】
≪積層体、包装体≫
本発明の積層体は、第一の基材と第二の基材との間に、本発明の２液硬化型接着剤の層を積層してなるものであり、具体的には、本発明の２液硬化型接着剤が溶剤型である場合は、ドライラミネーターを用いて、第１の基材に塗布し、必要に応じて乾燥工程を経た後、塗布面に第２の基材を貼り合わせ、エージングで接着剤層を硬化させて得ることができる。２液硬化型接着剤が無溶剤型である場合は、ノンソルラミネーターを用いて、通常、ロールコーターを３０℃〜９０℃に加熱し、配合後粘度が４０℃で３００〜３０００ｍＰａ・ｓ程度の接着剤を用いることで、得ることができる。
接着剤の固形分塗布量は、好ましくは０．５〜６ｇ／ｍ２であり、より好ましくは無溶剤型では１〜３ｇ／ｍ２、溶剤型では１〜５ｇ／ｍ２の範囲である。
【００４７】
第１の基材としては、包装材に一般的に使用されるフィルム状基材が好ましく、例えば、ＰＥＴ（ポリエチレンテレフタレート）フィルム、ＮＹ（ナイロン）フィルム、ＯＰＰ（２軸延伸ポリプロピレン）フィルム、ポリ塩化ビニリデン等のＫコートフィルム、シリカ蒸着ＰＥＴやアルミナ蒸着ＰＥＴのような各種蒸着フィルム等のベースフィルムやアルミ箔が挙げられる。
第２の基材としては、包装材に一般的に使用されるフィルム状基材が好ましく、例えば、第１の基材で挙げた基材の他、ＣＰＰ（無延伸ポリプロピレン）フィルム、ＬＬＤＰＥ（直鎖状低密度ポリエチレン）、ＬＤＰＥ（低密度ポリエチレン）、ＨＤＰＥ（高密度ポリエチレン）のようなシーラントフィルムや、それらのアルミ蒸着若しくはシリカ蒸着フィルムが挙げられる。
【００４８】
本発明の積層体の構成として、例えば、ＯＰＰ／ＣＰＰ、ＯＰＰ／アルミ蒸着ＣＰＰ、ナイロン／ＣＰＰ、ＮＹ／ＬＬＤＰＥ、ＰＥＴ／ＣＰＰ、ＰＥＴ／アルミ蒸着ＣＰＰ、ＰＥＴ／アルミ蒸着ＰＥＴ／ＣＰＰ、ＰＥＴ／アルミ蒸着ＰＥＴ／ＬＬＤＰＥ、ＰＥＴ／ＮＹ／ＣＰＰ、アルミナ蒸着ＰＥＴ／ＮＹ／ＣＰＰ、ＰＥＴ／アルミ／ＬＬＤＰＥ、ＮＹ／アルミ／ＬＬＤＰＥ、ＰＥＴ／アルミ／ＣＰＰ、ＮＹ／アルミ／ＣＰＰ、シリカ蒸着ＰＥＴ／ＮＹ／ＬＬＤＰＥ、アルミナ蒸着ＰＥＴ／ＮＹ／ＣＰＰ、ＰＥＴ／ＮＹ／ＰＥＴ／ＮＹ／アルミ／ＣＰＰが挙げられ、用途に応じて適宜選択できる。
【００４９】
本発明の積層体は、さらに絵柄層を有していてもよい。絵柄層は、装飾、内容物の表示、賞味期間の表示、製造者、販売者などの表示、その他などの表示や美感の付与のために、文字、数字、絵柄、図形、記号、模様などの所望の任意の印刷模様を形成する層であり、ベタ印刷層も含む。絵柄層は、従来公知の顔料や染料を用いて形成することができ、絵柄層の形成方法は特に限定されない。
一般的には、絵柄層は、顔料や染料等の着色剤を含む印刷インキを用いて形成される。印刷インキの塗工方法は特に限定されず、グラビアコート法、フレキソコート法、ロールコート法、バーコート法、ダイコート法、カーテンコート法、スピンコート法、インクジェット法等の方法により塗布することができる。これを放置するか、必要により送風、加熱、減圧乾燥、紫外線照射等を行うことにより印刷層を形成することができる。
絵柄層は、好ましくは０．１μｍ以上１０μｍ以下、より好ましくは１μｍ以上５μｍ以下、さらに好ましくは１μｍ以上３μｍ以下の厚さを有するものである。
【００５０】
本発明の積層体は、主に、食品、洗剤、薬剤、化粧品やトイレタリー業界の包装材料として使用することができる。該包装材料からなる容器を包装する２次包装体にも使用できる。
【実施例】
【００５１】
以下、実施例及び比較例を挙げて本発明を更に具体的に説明する。実施例及び比較例中の「部」及び「％」は、特に断りの無い限り「質量部」及び「質量％」を意味する。
【００５２】
［酸価（ＡＶ）］
酸価は、以下の手順で測定した。まず、共栓三角フラスコ中に試料（ポリエステルポリオール溶液）約１ｇを精密に量り採り、トルエン／エタノール（容量比：トルエン／エタノール＝２／１）混合液１００ｍｌを加えて溶解した。これに、フェノールフタレイン試液を指示薬として加え、３０秒間保持した。その後、溶液が淡紅色を呈するまで０．１Ｎアルコール性水酸化カリウム溶液で滴定した。酸価は次式により求めた。
酸価（ｍｇＫＯＨ／ｇ）＝（５．６１１×ａ×Ｆ）／Ｓ
ただし、Ｓ：試料の採取量（ｇ）
ａ：０．１Ｎアルコール性水酸化カリウム溶液の消費量（ｍｌ）
Ｆ：０．１Ｎアルコール性水酸化カリウム溶液の力価
【００５３】
［水酸基価（ＯＨＶ）］
水酸基価は、以下の手順で測定した。まず、共栓三角フラスコ中に試料（ポリエステルポリオール溶液）約１ｇを精密に量り採り、トルエン／エタノール（容量比：トルエン／エタノール＝２／１）混合液１００ｍｌを加えて溶解した。更にアセチル化剤（無水酢酸２５ｇをピリジンで溶解し、容量１００ｍｌとした溶液）を正確に５ｍｌ加え、約１時間攪拌した。これに、フェノールフタレイン試液を指示薬として加え、３０秒間持続した。その後、溶液が淡紅色を呈するまで０．１Ｎアルコール性水酸化カリウム溶液で滴定した。水酸基価は次式により求めた（単位：ｍｇＫＯＨ／ｇ）。
水酸基価（ｍｇＫＯＨ／ｇ）
＝［｛（ｂ−ａ）×Ｆ×２８．０５｝／Ｓ］＋Ｄ
ただし、Ｓ：試料の採取量（ｇ）
ａ：０．１Ｎアルコール性水酸化カリウム溶液の消費量（ｍｌ）
ｂ：空実験の０．１Ｎアルコール性水酸化カリウム溶液の消費量（ｍｌ）
Ｆ：０．１Ｎアルコール性水酸化カリウム溶液の力価
Ｄ：酸価（ｍｇＫＯＨ／ｇ）
【００５４】
［数平均分子量（Ｍｎ）、重量平均分子量（Ｍｗ）］
数平均分子量及び重量平均分子量は、昭和電工社製ＧＰＣ（ゲルパーミエーションクロマトグラフィー）を用い、カラムとしてＳｈｏｄｅｘ  ＧＰＣ  ＬＦ−６０４（Ｓｈｏｄｅｘ社製）、ＲＩ検出器を装備したＧＰＣ（Ｓｈｏｄｅｘ社製、ＧＰＣ−１０４）で溶媒としてテトロヒドロフランを用いて、標準ポリスチレン換算した値を用いた。
【００５５】
［残留溶剤］
残留溶剤量測定は、島津製作所製ＧＣ−８ＡＦＩＤ型（水素炎イオン化検出器）ガスクロマトグラフィー（カラム：８Ｇ２６−３０（３．０ｍ）ガラス製、充填剤ＰＥＧ−１５００）を用いた。まず、０．２ｍ２の大きさにカットした積層体を、細かく裁断して５００ｍＬフラスコに入れ、シリコンゴムで密栓後、８０℃３０分間加熱し、フラスコをオーブンから取り出し、ガスタイトシリンジを用いて１ｍＬをガスクロマトグラフィーに注入した。予め得られた検量線を用いて、積層した試料の残留溶剤量を算出し、結果をｍｇ／ｍ２で表示した。
【００５６】
＜ポリエーテルウレタンポリオール（Ａ）の製造＞
（合成例１）ポリエーテルウレタンポリオール（Ａ１）
数平均分子量約２，０００の２官能ポリプロピレングリコール８部、数平均分子量約４００の２官能ポリプロピレングリコール３４部、数平均分子量約４００の３官能ポリプロピレングリコール３部、トリレンジイソシアネート８部、４，４’−ジフェニルメタンジイソシアネート１０部を反応容器に仕込み、窒素ガス気流下で撹拌しながら８０〜９０℃で３〜５時間加熱してウレタン化反応を行った。ウレタン反応中は、反応触媒として、ジブチルスズジラウレート（ＤＢＴＤＬ）を０．１％添加して反応促進を行い、反応完了後、３−グリシドキシプロピルトリメトキシシランを０．３ｐｈｒ添加し、酢酸エチルで希釈して不揮発分７０％に調整したポリエーテルウレタンポリオール（Ａ１）の溶液を得た。溶液の粘度は６，０００ｍＰａ・ｓ／２５℃であった。重量平均分子量は、２２，０００であった。
【００５７】
（合成例２）ポリエーテルポリウレタンポリオール（Ａ２）
数平均分子量約２，０００の２官能ポリプロピレングリコール８部、数平均分子量約４００の２官能ポリプロピレングリコール３４部、数平均分子量約４００の３官能ポリプロピレングリコール３部、トリレンジイソシアネート１５部を反応容器に仕込み、窒素ガス気流下で撹拌しながら８０〜９０℃で３〜５時間加熱してウレタン化反応を行った。ウレタン反応中は、反応触媒として、ジブチルスズジラウレートを０．１％添加して反応促進を行い、反応完了後、３−グリシドキシプロピルトリメトキシシランを０．３ｐｈｒ添加し、酢酸エチルで希釈して不揮発分７０％に調整したポリエーテルウレタンポリオール（Ａ２）の溶液を得た。溶液の粘度は７，０００ｍＰａ・ｓ／２５℃であった。重量平均分子量は、３５，０００であった。
【００５８】
（合成例３）ポリエーテルウレタンポリオール（Ａ３）
数平均分子量約２，０００の２官能ポリプロピレングリコール８部、数平均分子量約４００の２官能ポリプロピレングリコール３４部、数平均分子量約４００の３官能ポリプロピレングリコール３部、トリレンジイソシアネート８部、４，４’−ジフェニルメタンジイソシアネート１０部を反応容器に仕込み、窒素ガス気流下で撹拌しながら８０〜９０℃で３〜５時間加熱してウレタン化反応を行った。ウレタン反応中は、反応触媒として、ジブチルスズジラウレートを０．１％添加して反応促進を行い、反応完了後、酢酸エチルで希釈して不揮発分７０％に調整したポリエーテルウレタンポリオール（Ａ３）の溶液を得た。溶液の粘度は６，０００ｍＰａ・ｓ／２５℃であった。重量平均分子量は、２２，０００であった。
【００５９】
＜ポリエステルウレタンポリオールの製造＞
（合成例４）ポリエステルウレタンポリオール（Ｘ１）
イソフタル酸３３５部、セバシン酸１４８部、アジピン酸１３４部、エチレングリコール８３部、ネオペンチルグリコール１４３部、１，６−ヘキサンジオール１５７部を仕込み、２２０〜２６０℃でエステル化反応を行った。所定量の水の留出後、徐々に減圧し１．３３３ｈＰａ以下で２４０〜２６０℃で５時間脱グリコール反応を行い、数平均分子量６，０００、質量均分子量１３，０００、水酸基価１７ｍｇＫＯＨ／ｇ、酸価０．５ｍｇＫＯＨ／ｇのポリエステルポリオールを得た。さらにこのポリエステルポリオールの全量に対してイソホロンジイソシアネート１０部を徐々に添加し、１５０℃で約２時間反応を行い、数平均分子量８，０００、重量平均分子量２０，０００、水酸基価１２ｍｇＫＯＨ／ｇ、酸価０．５ｍｇＫＯＨ／ｇのポリエステルウレタンポリオールを得た。得られたポリエステルウレタンポリオールを酢酸エチルで希釈し、不揮発分５５％のポリエステルウレタンポリオール（Ｘ１）の溶液を得た。溶液の粘度は８００ｍＰａ・ｓ／２５℃であった。
【００６０】
＜ポリエステルポリオール（Ｂ）の製造＞
（合成例５）ポリエステルポリオール（Ｂ１）
イソフタル酸３２５．８部、アジピン酸２８６．５部、エチレングリコール１５８．２部、１，４−ブタンジオール２２９．６部を仕込み、２００〜２３０℃で６時間エステル化反応を行い、所定量の水の留出後、テトライソブチルチタネート０．０１部を添加して徐々に減圧し、２０〜３０ｈＰａ、２３０〜２５０℃で６時間加熱し、グリコール成分の一部を留去し、エステル交換反応を行い、ポリエステルポリオールを得た。このポリエステルポリオールの全量に対して無水トリメリット酸２５部を添加し、数平均分子量５００、酸価２２ｍｇ／ＫＯＨの、酸変性されたポリエステルポリオール（Ｂ１）を得た。
【００６１】
（合成例６）ポリエステルポリオール（Ｂ２）
イソフタル酸３２５．８部、アジピン酸２８６．５部、エチレングリコール１５８．２部、１，４−ブタンジオール２２９．６部を仕込み、２００〜２３０℃で６時間エステル化反応を行い、所定量の水の留出後、テトライソブチルチタネート０．０１部を添加して徐々に減圧し、２０〜３０ｈＰａ、２３０〜２５０℃で６時間加熱し、グリコール成分の一部を留去し、エステル交換反応を行い、ポリエステルポリオールを得た。このポリエステルポリオールの全量に対して無水トリメリット酸３０部を添加し、数平均分子量２，０００、酸価２１ｍｇ／ＫＯＨの、酸変性されたポリエステルポリオール（Ｂ２）を得た。
【００６２】
（合成例７）ポリエステルポリオール（Ｂ３）
イソフタル酸３２５．８部、アジピン酸２８６．５部、エチレングリコール１５８．２部、１，４−ブタンジオール２２９．６部を仕込み、２００〜２３０℃で６時間エステル化反応を行い、所定量の水の留出後、テトライソブチルチタネート０．０１部を添加して徐々に減圧し、２０〜３０ｈＰａ、２３０〜２５０℃で６時間加熱し、グリコール成分の一部を留去し、エステル交換反応を行い、ポリエステルポリオールを得た。このポリエステルポリオールの全量に対して無水トリメリット酸２５部を添加し、数平均分子量３，０００、酸価２０ｍｇ／ＫＯＨの、酸変性されたポリエステルポリオール（Ｂ３）を得た。
【００６３】
（合成例８）ポリエステルポリオール（Ｂ４）
イソフタル酸３２５．８部、アジピン酸２８６．５部、エチレングリコール１５８．２部、１，４−ブタンジオール２２９．６部を仕込み、２００〜２３０℃で６時間エステル化反応を行い、所定量の水の留出後、テトライソブチルチタネート０．０１部を添加して徐々に減圧し、２０〜３０ｈＰａ、２３０〜２５０℃で６時間加熱し、グリコール成分の一部を留去し、エステル交換反応を行い、ポリエステルポリオールを得た。このポリエステルポリオールの全量に対して無水トリメリット酸１２部を添加し、数平均分子量２，０００、酸価１０ｍｇ／ＫＯＨの、酸変性されたポリエステルポリオール（Ｂ４）を得た。
【００６４】
（合成例９）ポリエステルポリオール（Ｂ５）
イソフタル酸３２５．８部、アジピン酸２８６．５部、エチレングリコール１５８．２部、１，４−ブタンジオール２２９．６部を仕込み、２００〜２３０℃で６時間エステル化反応を行い、所定量の水の留出後、テトライソブチルチタネート０．０１部を添加して徐々に減圧し、２０〜３０ｈＰａ、２３０〜２５０℃で６時間加熱し、グリコール成分の一部を留去し、エステル交換反応を行い、ポリエステルポリオールを得た。このポリエステルポリオールの全量に対して無水トリメリット酸４４部を添加し、数平均分子量２，０００、酸価３５ｍｇ／ＫＯＨの、酸変性されたポリエステルポリオール（Ｂ５）を得た。
【００６５】
（合成例１０）ポリエステルポリオール（Ｂ６）
イソフタル酸３２５．８部、アジピン酸２８６．５部、エチレングリコール１５８．２部、１，４−ブタンジオール２２９．６部を仕込み、２００〜２３０℃で６時間エステル化反応を行い、所定量の水の留出後、テトライソブチルチタネート０．０１部を添加して徐々に減圧し、２０〜３０ｈＰａ、２３０〜２５０℃で６時間加熱し、グリコール成分の一部を留去し、エステル交換反応を行い、ポリエステルポリオールを得た。このポリエステルポリオールの全量に対して無水トリメリット酸１２部を添加し、数平均分子量３００、酸価１０ｍｇ／ＫＯＨの、酸変性されたポリエステルポリオール（Ｂ６）を得た。
【００６６】
（合成例１１）ポリエステルポリオール（Ｂ７）
イソフタル酸３２５．８部、アジピン酸２８６．５部、エチレングリコール１５８．２部、１，４−ブタンジオール２２９．６部を仕込み、２００〜２３０℃で６時間エステル化反応を行い、所定量の水の留出後、テトライソブチルチタネート０．０１部を添加して徐々に減圧し、２０〜３０ｈＰａ、２３０〜２５０℃で６時間加熱し、グリコール成分の一部を留去し、エステル交換反応を行い、ポリエステルポリオールを得た。このポリエステルポリオールの全量に対して無水トリメリット酸２５部を添加し、数平均分子量４，０００、酸価２０ｍｇ／ＫＯＨの、酸変性されたポリエステルポリオール（Ｂ７）を得た。
【００６７】
＜ポリイソシアネートの製造＞
（合成例１２）ポリイソシアネート（Ｃ１）
数平均分子量約２，０００の２官能ポリプロピレングリコール３５部、数平均分子量約４００の２官能ポリプロピレングリコール８部、数平均分子量約４００の３官能ポリプロピレングリコール２部、４，４’−ジフェニルメタンジイソシアネート２０部を反応容器に仕込み、窒素ガス気流下で撹拌しながら７０〜８０℃で４〜７時間加熱してウレタン化反応を行い、反応完了後、酢酸エチルで不揮発分７５％に希釈して、ポリエーテルウレタンポリイソシアネート（Ｃ１）の溶液を得た。（Ｃ１）のイソシアネート基含有率は３．１％であり、粘度は３，０００ｍＰａ・ｓ／２５℃であった。
【００６８】
（合成例１３）ポリイソシアネート（Ｃ２）
数平均分子量約２，０００の２官能ポリプロピレングリコール２３部、数平均分子量約４００の２官能ポリプロピレングリコール１８部、数平均分子量約４００の３官能ポリプロピレングリコール１部、４，４’−ジフェニルメタンジイソシアネート３０部を反応容器に仕込み、窒素ガス気流下で撹拌しながら７０〜８０℃で４〜７時間加熱してウレタン化反応を行い、反応完了後、トリレンジイソシアネートのトリメチロールプロパン付加体８部を混合し、酢酸エチルで不揮発分８０％に希釈して、ポリエーテルウレタンポリイソシアネート（Ｃ２）の溶液を得た。（Ｃ２）のイソシアネート基含有率は５．２％であり、粘度は２，５０００ｍＰａ・ｓ／２５℃であった。
【００６９】
（合成例１４）ポリイソシアネート（Ｃ３）
１，３−キシリレンジイソシアネート（ＸＤＩ）のトリメチロールプロパンアダクト体とイソホロンジイソシアネート（ＩＰＤＩ）のトリメチロールプロパンアダクト体とを、固形分質量比８：２の割合で配合したものを酢酸エチルで不揮発分６０％に調整して、ポリイソシアネート（Ｃ３）の溶液を得た。（Ｃ３）のイソシアネート基含有率は９．３％であり、粘度は１５０ｍＰａ・ｓ／２５℃であった。
【００７０】
＜２液硬化型接着剤の製造＞
［実施例１〜１２、比較例１〜５］
上記合成例で得られたポリオール成分及びポリイソシアネート成分を、表１に示す配合量で配合し、不揮発分３０％の２液硬化型接着剤を調整した。
【００７１】
＜２液硬化型接着剤の評価＞
得られた接着剤を用いて以下のとおり積層体を作製し、評価を行った。結果を表１に示す。
【００７２】
［積層体（１−１）の作製：ＯＰＰ／印刷層／接着剤層／ＶＭＣＰＰ、塗工速度２００ｍ／分］
印刷インキ（東洋インキ（株）製、リオアルファＲ３９藍、Ｒ６３１白）を、各々、酢酸エチル／ＩＰＡ混合溶剤（質量比７０／３０）により、粘度が１６秒（２５℃、ザーンカップＮｏ．３）となるように希釈した。
コロナ処理ＯＰＰフィルム（東洋紡製Ｐ−２１６１、厚み２０μｍ）に対し、希釈した各印刷インキを、版深３５μｍのベタ版を備えたグラビア校正２色機にて、藍、白の順で印刷した。印刷速度は５０ｍ／分とし、乾燥は各ユニットにおいて５０℃で行い、ＯＰＰ／印刷層の積層体を得た。印刷層の厚みは１μｍとした。
得られた積層体の印刷層上に、ラミネーターを用いて、上述で得られた接着剤を塗工速度２００ｍ／分で塗布し、乾燥オーブン（５０℃−６０℃−６０℃の３連オーブン、炉長２．５ｍ）を用いて溶剤を揮散させた後、接着剤塗布面を、厚み２５μｍのＶＭＣＰＰ（東レフィルム加工製２７０３、厚み２５μｍ、アルミ蒸着無延伸ポリプロピレン）フィルムと貼り合わせて、積層体（１−１）を得た。接着剤の固形分塗布量は２．５ｇ／ｍ２とした。
【００７３】
［積層体（１−２）の作製：ＰＥＴ／印刷層／接着剤層／ＶＭＣＰＰ、塗工速度１５０ｍ／分］
コロナ処理ＯＰＰフィルムをコロナ処理ＰＥＴフィルム（東洋紡製Ｅ５１０２、厚み１２μｍ）に変更し、接着剤の塗工速度を２００ｍ／分から１５０ｍ／分に変更し、乾燥オーブン（６０℃−７０℃−８０℃の３連オーブン）に変更した以外は、積層体（１−１）と同様にして、積層体（１−２）を得た。
【００７４】
［積層体（１−３）の作製：ＰＥＴ／印刷層／接着剤層／ＶＭＰＥＴ、塗工速度２３０ｍ／分］
ＶＭＣＰＰフィルムを厚み１２μｍのＶＭＰＥＴ（麗光製ダイアラスターＨ２７、厚み１２μｍ、アルミ蒸着ＰＥＴ）フィルムに変更し、接着剤の塗工速度を１５０ｍ／分から２３０ｍ／分に変更した以外は、積層体（１−２）と同様にして、積層体（１−３）を得た。
【００７５】
［積層体（１−４）の作製：ＰＥＴ／印刷層／接着剤層／ＶＭＰＥＴ、塗工速度２００ｍ／分］
接着剤の塗工速度を２３０ｍ／分から２００ｍ／分に変更した以外は、積層体（１−３）と同様にして、積層体（１−４）を得た。
【００７６】
［積層体（１−５）の作製：ＰＥＴ／印刷層／接着剤層／ＶＭＰＥＴ、塗工速度１５０ｍ／分］
接着剤の塗工速度を２３０ｍ／分から１５０ｍ／分に変更した以外は、積層体（１−３）と同様にして、積層体（１−５）を得た。
【００７７】
［残留溶剤］
積層体（１−１）について残留溶剤量を測定し、以下の基準で評価した。
Ａ：残留溶剤量が、１．０ｍｇ／ｍ２未満である（良好）
Ｂ：残留溶剤量が、１．０ｍｇ／ｍ２以上、２．０ｍｇ／ｍ２未満である（使用可）
Ｃ：残留溶剤量が、２．０ｍｇ／ｍ２以上である（使用不可）
【００７８】
［ラミネート強度（ＰＥＴ／ＶＭＣＰＰ間）］
積層体（１−２）を４０℃で２４時間保管して接着剤を硬化させた。硬化後の積層体から、１５ｍｍ×３００ｍｍの大きさの試験片を切り出し、引張り試験機を用いて、温度２０℃、相対湿度６５％の条件下で、Ｔ型剥離により、剥離速度３０ｃｍ／分で、ＰＥＴ/ＶＭＣＰＰ間のラミネート強度（Ｎ／１５ｍｍ）を測定した。５個の試験片の平均値を求め、以下の基準で評価した。
Ａ：ラミネート強度が、１．５Ｎ／１５ｍｍ以上（良好）
Ｂ：ラミネート強度が、１．０Ｎ／１５ｍｍ以上、１．５Ｎ／１５ｍｍ未満（使用可）
Ｃ：ラミネート強度が、１．０Ｎ／１５ｍｍ未満（使用不可）
【００７９】
［高速塗工性（ＰＥＴ／印刷層／接着剤層／ＶＭＣＰＰ構成）］
塗工速度が各々２３０ｍ／分、２００ｍ／分、１５０ｍ／分である３つの積層体（１−３）〜（１−５）のラミネート外観を目視で観察し、斑点模様のような外観不良が発生しないものをＡ、極僅かに発生したものをＢ、発生したものをＣとした。３つの積層体の結果を総合して以下の基準で評価した。
Ａ：いずれの積層体もＡ判定（良好）
Ｂ：塗工速度２３０ｍ／分でＢ又はＣ判定だが、２００ｍ／分でＡ判定（使用可）
Ｃ：塗工速度２００ｍ／分でＢ又はＣ判定だが、１５０ｍ／分でＡ判定（使用不可）
Ｄ：塗工速度１５０ｍ／分でＢ又はＣ判定（不良）
【００８０】
【表１】
0006777258.tif 000002
【００８１】
表１によれば、数平均分子量が５００〜３，０００のポリエステルポリオール（Ｂ）をポリエーテルウレタンポリオール（Ａ）１００部に対して１．０〜４．０部含む本発明の接着剤は、接着力に優れ、且つ、２００ｍ／分の高速塗工においても塗工ムラが発生せずラミネート外観が良好であり、さらに残留溶剤が低減していた。
特に、ポリエステルポリオール（Ｂ）の酸価が２０〜３０ｍｇＫＯＨ／ｇの範囲である場合に、アルミ蒸着フィルムへの密着強度と高速塗工性に優れていた。
また、芳香族ジイソシアネートとポリエーテルポリオールとの反応生成物であるポリエーテルウレタンポリイソシアネートを用いたものはラミネート強度に優れていた。
【要約】
【課題】
接着力に優れ且つ高速塗工においても塗工ムラが発生せず残留溶剤の少ない２液硬化型接着剤、並びに、該接着剤を用いた、接着力に優れ且つ外観良好な積層体及び包装体の提供。
【解決手段】
上記課題は、ポリオール成分とポリイソシアネート成分とを含む２液硬化型接着剤であって、前記ポリオール成分が、ポリエーテルウレタンポリオール（Ａ）と、数平均分子量が５００〜３，０００のポリエステルポリオール（Ｂ）と、を含み、前記ポリエステルポリオール（Ｂ）の含有量が、前記ポリエーテルウレタンポリオール（Ａ）１００質量部に対して１．０〜４．０質量部である、２液硬化型接着剤によって解決される。
【選択図】なし